【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
層（１）と、層（１）の少なくとも片面に層（２）を備える積層体であって、  該層（１）が高分子化合物（Ｉ）を含み、  該層（２）が高分子化合物（ＩＩ）を含み、  前記積層体の２３℃における１０％伸張時の応力をＳ１ＭＰａ、  前記積層体を２３℃、５０％ＲＨで５週間保管した後の２３℃における１０％伸張時の応力をＳ２ＭＰａ、  前記積層体を１４０℃で３０分間処理し、処理後１時間以内に２３℃まで冷却し、冷却後、２３℃、５０％ＲＨで５週間保管した後の２３℃における１０％伸張時の応力をＳ３ＭＰａ  とした場合、下記式（１）〜（３）を満たす積層体。（１）：Ｓ２／Ｓ１≧０．２および／またはＳ１−Ｓ２≦１．０（２）：Ｓ３／Ｓ１≦０．９および／またはＳ１−Ｓ３≧０．２（３）：Ｓ２−Ｓ３＞０
【請求項２】
３層以上の層を有し、少なくとも層（１）が最外層である積層構造を有する、請求項１に記載の積層体。
【請求項３】
層（１）または層（２）の少なくとも１層が、少なくとも一種類の可塑剤を含む、請求項１または２に記載の積層体。
【請求項４】
少なくとも一種類の可塑剤が可塑剤Ａであり、  可塑剤Ａの水酸基価をＨＶ（Ａ）ｍｇＫＯＨ／ｇとした場合に、ＨＶ（Ａ）≧３０である請求項３に記載の積層体。
【請求項５】
層（１）または層（２）の少なくとも一方の層において、ＪＩＳ  Ｋ７２４４−４：１９９９に準拠して、周波数０．３Ｈｚの条件で動的粘弾性試験を行うことで測定されるｔａｎδが最大となる温度が２０℃以上である、請求項１〜４のいずれかに記載の積層体。
【請求項６】
前記高分子化合物（Ｉ）または前記高分子化合物（ＩＩ）の少なくとも一方が、ポリビニルアセタールである、請求項１〜５のいずれかに記載の積層体。
【請求項７】
前記高分子化合物（Ｉ）がポリビニルアセタール（１）であり、前記高分子化合物（ＩＩ）がポリビニルアセタール（２）であって、  前記ポリビニルアセタール（１）の平均残存水酸基量をＨ（１）、前記ポリビニルアセタール（２）の平均残存水酸基量をＨ（２）とした場合、｜Ｈ（１）−Ｈ（２）｜が２０モル％以下である、請求項６に記載の積層体。
【請求項８】
前記高分子化合物（Ｉ）１００質量部に対して層（１）に含まれる可塑剤の合計量をＸi質量部とし、高分子化合物（ＩＩ）１００質量部に対して層（２）に含まれる可塑剤の合計量をＹi質量部としたとき、  ０＜Ｙi−Ｘiである、請求項３〜７のいずれかに記載の積層体。
【請求項９】
２枚のガラスで挟持して、１２０℃以上の温度で少なくとも２０分間処理して得られる合わせガラスにおいて、  ２０℃、２０００〜６０００Ｈｚにおける損失係数の最大値が０．０５以上となる、請求項１〜８のいずれかに記載の積層体。
【請求項１０】
層（１）の厚さが層（２）の厚さ以下である、請求項１〜９のいずれかに記載の積層体。
【請求項１１】
１５０℃で５分間溶融混錬した後、厚さ０．８ｍｍのシート状に成形して、２枚のガラスで挟持した合わせガラスとした場合に、  前記合わせガラスのヘイズが３％未満となる、請求項１〜１０のいずれかに記載の積層体。
【請求項１２】
請求項１〜１１のいずれかに記載の積層体を含む、合わせガラス用中間膜。
【請求項１３】
請求項１２に記載の合わせガラス用中間膜が２枚のガラスで挟持された、合わせガラス。
【請求項１４】
請求項１２に記載の合わせガラス用中間膜を２枚のガラスで挟持し、１００℃を超える温度で１０分以上処理して得られる合わせガラスの製造方法。
【手続補正２】
【補正対象書類名】明細書
【補正対象項目名】０００７
【補正方法】変更
【補正の内容】
【０００７】  本発明によれば、上記目的は、［１］層（１）と、層（１）の少なくとも片面に層（２）を備える積層体であって、  該層（１）が高分子化合物（Ｉ）を含み、  該層（２）が高分子化合物（ＩＩ）を含み、  前記積層体の２３℃における１０％伸張時の応力をＳ１ＭＰａ、  前記積層体を２３℃、５０％ＲＨで５週間保管した後の２３℃における１０％伸張時の応力をＳ２ＭＰａ、  前記積層体を１４０℃で３０分間処理し、処理後１時間以内に２３℃まで冷却し、冷却後、２３℃、５０％ＲＨで５週間保管した後の２３℃における１０％伸張時の応力をＳ３ＭＰａ  とした場合、下記式（１）〜（３）を満たす積層体。  （１）：Ｓ２／Ｓ１≧０．２および／またはＳ１−Ｓ２≦１．０  （２）：Ｓ３／Ｓ１≦０．９および／またはＳ１−Ｓ３≧０．２  （３）：Ｓ２−Ｓ３＞０；［２］３層以上の層を有し、最外層の少なくとも１層が層（１）である積層構造を有する、［１］の積層体；［３］層（１）または層（２）の少なくとも１層が、少なくとも一種類の可塑剤を含む、［１］または［２］の積層体；［４］少なくとも一種類の可塑剤が可塑剤Ａであり、  可塑剤Ａの水酸基価をＨＶ（Ａ）ｍｇＫＯＨ／ｇとした場合に、ＨＶ（Ａ）≧３０である［３］の積層体；［５］層（１）または層（２）の少なくとも一方の層において、ＪＩＳ  Ｋ７２４４−４：１９９９に準拠して、周波数０．３Ｈｚの条件で動的粘弾性試験動的粘弾性試験を行うことで測定されるｔａｎδが最大となる温度が２０℃以上である、［１］〜［４］のいずれかの積層体；［６］前記高分子化合物（Ｉ）または前記高分子化合物（ＩＩ）の少なくとも一方が、ポリビニルアセタールである、［１］〜［５］のいずれかの積層体；［７］前記高分子化合物（Ｉ）がポリビニルアセタール（１）であり、前記高分子化合物（ＩＩ）がポリビニルアセタール（２）であって、  前記ポリビニルアセタール（１）の平均残存水酸基量をＨ（１）、前記ポリビニルアセタール（２）の平均残存水酸基量をＨ（２）とした場合、｜Ｈ（１）−Ｈ（２）｜が２０モル％以下である、［６］の積層体；［８］前記高分子化合物（Ｉ）１００質量部に対して層（１）に含まれる可塑剤の合計量をＸi質量部とし、高分子化合物（ＩＩ）１００質量部に対して層（２）に含まれる可塑剤の合計量をＹi質量部としたとき、  ０＜Ｙi−Ｘiである、［３］〜［７］のいずれかの積層体；［９］２枚のガラスで挟持して、１２０℃以上の温度で少なくとも２０分間処理して得られる合わせガラスにおいて、  ２０℃、２０００〜６０００Ｈｚにおける損失係数の最大値が０．０５以上となる、［１］〜［８］のいずれかの積層体；［１０］層（１）の厚さが層（２）の厚さ以下である、［１］〜［９］のいずれかの積層体；［１１］１５０℃で５分間溶融混錬した後、厚さ０．８ｍｍのシート状に成形して、２枚のガラスで挟持した合わせガラスとした場合に、  前記合わせガラスのヘイズが３％未満となる、［１］〜［１０］のいずれかの積層体；［１２］［１］〜［１１］のいずれかの積層体を含む、合わせガラス用中間膜；［１３］［１２］の合わせガラス用中間膜が２枚のガラスで挟持された、合わせガラス；［１４］［１２］の合わせガラス用中間膜を２枚のガラ���で挟持し、１００℃を超える温度で１０分以上処理して得られる合わせガラスの製造方法；を提供することにより達成される。
【手続補正３】
【補正対象書類名】明細書
【補正対象項目名】０００９
【補正方法】変更
【補正の内容】
【０００９】  本発明は、層（１）と、層（１）の少なくとも片面に層（２）を備える積層体であって、該層（１）が高分子化合物（Ｉ）を含み、該層（２）が高分子化合物（ＩＩ）を含む積層体に関する。また、前記積層体の２３℃における１０％伸張時の応力をＳ１ＭＰａ、前記積層体を２３℃、５０％ＲＨで５週間保管した後の２３℃における１０％伸張時の応力をＳ２ＭＰａ、前記積層体を１４０℃で３０分間処理し、処理後１時間以内に２３℃まで冷却し、冷却後、２３℃、５０％ＲＨで５週間保管した後の２３℃における１０％伸張時の応力をＳ３ＭＰａとすると、本発明の積層体は、下記式（１）〜（３）を満たす点に特徴を有する。（１）：Ｓ２／Ｓ１≧０．２および／またはＳ１−Ｓ２≦１．０（２）：Ｓ３／Ｓ１≦０．９および／またはＳ１−Ｓ３≧０．２（３）：Ｓ２−Ｓ３＞０